(57)【要約】【課題】フレキシブルプリント配線基板などに要求される耐熱性が著しく緩和される端子間の接続方法を提供することを目的とする。【解決手段】第１の端子１１と、第２の端子２１とを互いに対向させ、これら端子間に異方性導電膜３０を介装し、上記第１の端子と第２の端子を互いに圧し付けるとともに、両端子間に超音波振動を付与する端子間の接続方法において、該異方性導電膜３０は、導電性粒子３２を分散含有した光硬化性樹脂よりなり、上記接続に際し、異方性導電膜３０に光を照射することを特徴とする端子間の接続方法。【選択図】図２
2010118612.tif 000002
【特許請求の範囲】
【請求項１】
第１の端子と、第２の端子とを互いに対向させ、これら端子間に異方性導電膜を介在させ、該第１の端子と第２の端子を互いに圧し付けるとともに、両端子間に超音波振動を付与する端子間の接続方法において、
該異方性導電膜は、導電性粒子を分散含有した光硬化性樹脂よりなり、
上記接続に際し、該異方性導電膜に光を照射することを特徴とする端子間の接続方法。
【請求項２】
請求項１において、第１及び第２の端子の少なくとも一方と前記導電性粒子とが共晶結合を形成することを特徴とする端子間の接続方法。
【請求項３】
請求項２において、共晶結合はＡｕ−Ａｕ結合であることを特徴とする端子間の接続方法。
【請求項４】
請求項２において、共晶結合はＡｕ−Ｓｎ結合であることを特徴とする端子間の接続方法。
【請求項５】
請求項１ないし４のいずれか１項において、前記第１の端子はフレキシブルプリント配線基板上に形成されていることを特徴とする端子間の接続方法。
【請求項６】
請求項５において、該フレキシブルプリント配線基板は透光性を有しており、該フレキシブルプリント配線基板を透過させて前記光を照射することを特徴とする端子間の接続方法。
【請求項７】
請求項１ないし６のいずれか１項において、前記第２の端子はＩＣチップに形成されていることを特徴とする端子間の接続方法。
【請求項８】
請求項１ないし７のいずれか１項において、前記光は可視光ないし紫外光であることを特徴とする端子間の接続方法。
【発明の詳細な説明】
【技術分野】
【０００１】
本発明は、端子間の接続方法に関し、たとえば、能動面に複数の端子が形成されたＩＣなどの半導体チップをいわゆるチップ・オン・ボード実装方式でプリント配線基板上に実装する場合などに好適に採用しうる端子間の接続方法に関するものである。
【背景技術】
【０００２】
図４は、チップ・オン・ボード方式で半導体チップ１０を基板２０上に実装した状態の拡大断面図である。半導体チップ１０の能動面には、複数の端子パッド１１がやや突出状に形成されている。一方、プリント配線基板２０の表面には、上記半導体チップ１０の各端子パッド１１の配置と対応して、複数の端子２１が露出形成されている。チップ・オン・ボード方式とは、上記半導体チップ１０の能動面を異方性導電膜３０を介して基板２０に対向させてこれに加熱圧接させ、対向する端子１１，２１どうしを導電接続し、その余の領域を絶縁性をたもったまま相互接着する方式である。
【０００３】
上記異方性導電膜３０は、接着性の樹脂膜３１中に導電性の粒子３２を分散させた構造をもっている。導電性の粒子３２としては、金属球のほか、たとえば樹脂製ボールの表面にニッケルメッキを施したもの、あるいはニッケルメッキの上にさらに金メッキを施したものなどが使用される。
【０００４】
加熱状態において相互間に上記の異方性導電膜３０を介在させた上で上記半導体チップ１０と基板２０間に所定の圧力を加えると、図４に表れているように、半導体チップ１０の端子１１と基板２０上の端子２１間で軟化させられた異方性導電膜３０が圧し潰され、上記導電性の粒子３２が両端子１１，２１間に接触させられ、これにより両端子１１，２１間の電気的接続が図られる。異方性導電膜３０のうち、上記のようにして圧し潰されない領域は、依然として導電性の粒子３２は分散状態にあるため、この領域での絶縁性は維持される。同時に、半導体チップ１０の能動面と基板２０間は、上記異方性導電膜３０のもつ接着力によって相互に接着される。このように、上記した実装方式においては、異方性導電膜３０を介在させた状態で半導体チップ１０と基板２０間を押圧するという簡単な操作をするだけで、必要な箇所のみの電気的導通をはかりながら、半導体チップ１０を基板２０に実装することができるのであり、いわゆるチップボンディングとワイヤボンディングとによって基板上に半導体チップを実装する場合に比較して、著しく簡便な実装方式である。
【０００５】
特開平１０−１８９６５７には、このような押圧のみにより端子間の導通を図るのではなく、超音波振動を付与して導電性粒子と端子とを接合する方法が記載されている。
【０００６】
図１ないし図３は、この方法をプリント配線基板上に半導体チップをチップ・オン・ボード実装方式によって実装する場合に適用する場合を示している。なお、これらの図において、図４に示したものと同等の部材および部分には同一の符号を付してある。
【０００７】
図１〜３において、ＩＣチップなどの半導体チップ１０の能動面には、アルミニウムパッド上に金メッキによるバンプ１１ａが形成された恰好で、複数の第１の端子１１が形成されている。この半導体チップ１０の能動面における上記第１の端子１１以外の領域は、パシペーションによって絶縁されている。
【０００８】
一方、上記半導体チップ１０が搭載されるべきプリント配線基板２０は、ガラスエポキシなどの基材の表面に銅被膜を形成するとともにこれに対して所定のパターンエッチングを施すなどして配線パターンが形成されており、この配線パターン２１ａに導通するようにして、ニッケルメッキおよび金メッキが施された恰好で、上記第１の端子１１と対応する複数の第２の端子２１が形成されている。このように露出させられる第２の端子２１以外の基板２０上の領域は、通常、グリーンレジストと呼ばれる絶縁性の樹脂被膜によって覆われる。第２の端子２１は、ニッケルメッキおよび金メッキが施されているが故に、基板表面に対してやや突出状となる。
【０００９】
上記プリント配線基板２０には、図１および図２に示すようにして、異方性導電膜３０を介して、能動面を下向きにした半導体チップ１０が、第１の端子１１と上記基板２０上の第２の端子２１とが対応するように位置決めされながら、所定の圧力で押圧される。このとき、プリント配線基板２０が載置される支持台４０は、その内部に組み込まれたヒータ（図示略）によって、たとえば１８０℃程度に加熱させられる。
【００１０】
上記半導体チップ１０の基板２０への押圧は、図２に示すように、超音波ホーン５０を用いて行われる。すなわち、上記半導体チップ１０は、基板２０に対して、単に熱圧着されるだけではなく、超音波振動を与えられる。
【００１１】
上記異方性導電膜３０は、たとえば、エポキシ系の樹脂膜３１中に導電性粒子３２を分散させたものである。導電性粒子３２としては、金属粒子が用いられるほか、樹脂粒子の表面に金メッキが施されたものなどが使用される。導電膜の自然状態での厚みは、たとえば３０〜５０μｍ、導電性粒子の球径はたとえば５μｍである。
【００１２】
異方性導電膜３０は、その選択されさた領域が厚み方向に加熱圧迫させられると、樹脂成分が軟化して圧し潰される。上記の例においては、半導体チップ１０側の第１の端子１１および基板２０側の第２の端子２１がともに突出状となっているので、異方性導電膜３０のうち、上記対向状の第１の端子１１と第２の端子２１との間に挟まれる領域が選択的に圧し潰され、その結果、樹脂中に分散させられている導電性粒子３２が半導体チップ１０側の第１の端子１１と、基板２０側の第２の端子２１に接触させられる。
この状態で、基板２０と半導体チップ１０との間に超音波振動を与えているため、上記導電性粒子３２と第１の端子１１間、および上記導体粒子３２と第２の端子２１間に振動摩擦による確実な導電接触状態が得られる。異方性導電膜３０のうち、上記第１の端子１１と第２の端子２１とに挟まれない領域は、押し潰されないか、または、圧し潰される程度が低いため、内部の導電性粒子３２は依然として異方性導電膜３０の厚み方向に分散された状態となり、したがって、半導体チップ１０と基板２０の両表面における上記両端子１１，２１以外の領域間の絶縁性が維持される。
【００１３】
上記の例では、第１の端子１１、第２の端子２１および異方性導電膜３０中の導電性粒子３２の表面がともに金であるため、上記のような超音波エネルギの付与により、これらの金表面が原子レベルで再結晶し、相互間に高度な電気的導通性が得られる。
【００１４】
たとえば、上記第１の端子１１または第２の端子２１の表面を錫、アルミ、または銅とすると、導電性粒子３２の金表面との間に共晶合金部分が形成され、この場合もまた、相互の高度な電気的導通性が得られる。
【特許文献１】特開平１０−１８９６５７
【発明の開示】
【発明が解決しようとする課題】
【００１５】
上記特開平１０−１８９６５７では、異方性導電膜の熱接着性樹脂としてエポキシ樹脂が示されている。このエポキシ樹脂の硬化には、上記のように１８０℃程度の温度におくことが必要であるが、そのためには、フレキシブルプリント配線基板もそれに耐える耐熱性を有した材料よりなることが必要となる。
【００１６】
本発明は、フレキシブルプリント配線基板などに要求される耐熱性が著しく緩和される端子間の接続方法を提供することを目的とする。
【課題を解決するための手段】
【００１７】
本発明の端子間の接続方法は、第１の端子と、第２の端子とを互いに対向させ、これら端子間に異方性導電膜を介在させ、該第１の端子と第２の端子を互いに圧し付けるとともに、両端子間に超音波振動を付与する端子間の接続方法において、該異方性導電膜は、導電性粒子を分散含有した光硬化性樹脂よりなり、上記接続に際し、該異方性導電膜に光を照射することを特徴とするものである。
【００１８】
請求項２の端子間の接続方法は、請求項１において、第１及び第２の端子の少なくとも一方と前記導電性粒子とが共晶結合を形成することを特徴とするものである。
【００１９】
請求項３の端子間の接続方法は、請求項２において、共晶結合はＡｕ−Ａｕ結合であることを特徴とするものである。
【００２０】
請求項４の端子間の接続方法は、請求項２において、共晶結合はＡｕ−Ｓｎ結合であることを特徴とするものである。
【００２１】
請求項５の端子間の接続方法は、請求項１ないし４のいずれか１項において、前記第１の端子はフレキシブルプリント配線基板上に形成されていることを特徴とするものである。
【００２２】
請求項６の端子間の接続方法は、請求項５において、該フレキシブルプリント配線基板は透光性を有しており、該フレキシブルプリント配線基板を透過させて前記光を照射することを特徴とするものである。
【００２３】
請求項７の端子間の接続方法は、請求項１ないし６のいずれか１項において、前記第２の端子はＩＣチップに形成されていることを特徴とするものである。
【００２４】
請求項８の端子間の接続方法は、請求項１ないし７のいずれか１項において、前記光は可視光ないし紫外光であることを特徴とするものである。
【発明の効果】
【００２５】
本発明の端子間の接続方法では、異方性導電膜を構成する樹脂が光硬化性樹脂であり、端子同士の接続に際し熱をかけるのではなく光を照射する。そのため、フレキシブルプリント配線基板などに要求される耐熱性が緩和される。
【００２６】
また、光硬化性樹脂の硬化は迅速であるため、接合時間が短くて済む。さらに、接合の機械的強度が高く、導電信頼性が高いと共に、アンダーフィル塗布工程を省略することもできる。
【発明を実施するための最良の形態】
【００２７】
以下、本発明についてさらに詳細に説明する。
【００２８】
本発明では、端子同士の結合に用いられる異方性導電膜中の導電性粒子として、好ましくは共晶結合を形成する金属（合金を包含する。）よりなるものを用いる。
【００２９】
端子と導電性粒子とで形成される共晶の好ましい例としては、Ａｕ−Ａｕ共晶結合、Ａｕ−Ｓｎ共晶結合、Ａｕ−Ａｌ共晶結合、Ａｌ−Ａｌ共晶結合などが挙げられる。
【００３０】
導電性粒子としては、従ってＡｕ、Ｓｎ、Ａｌなどが好適であり、その粒径は０．１〜１００μｍ、特に０．１〜５０μｍ程度が好適である。
【００３１】
導電性粒子の配合量は、樹脂組成物中において０．１〜１５容量％、特に０．１〜１０容量％程度が好適である。
【００３２】
本発明で用いる異方性導電膜（フィルム）を構成するベース樹脂としては、アクリル樹脂、ポリエステル樹脂又はエポキシ樹脂が好適である。このうち、ポリエステル樹脂を構成するポリエステル不飽和化合物としては、多塩基酸と多価アルコールとを反応させることによって得られる不飽和ポリエステルや、飽和共重合ポリエステルに（メタ）アクリロキシ基を導入した化合物などのラジカル反応硬化性のポリエステル不飽和化合物が好適である。なお、上記ポリエステル不飽和化合物は、例えば、アセトン、メチルエチルケトン、酢酸エチル等の有機溶剤に可溶である。
【００３３】
本発明においては、異方性導電フィルムの接着性の向上のためにリン酸メタクリレート及びメラミン系樹脂を配合するのが好ましい。このリン酸メタクリレートとしては、例えば２−メタクリロイロキシエチルアシッドホスフェート、ジフェニル−２−メタクリロイルオキシエチルホスフェートなどの１種又は２種以上が挙げられる。このようなリン酸メタクリレートは、前記ベース樹脂１００重量部に対して０．１〜６０重量部、特に０．５〜４０重量部配合するのが好ましい。このリン酸メタクリレートの配合量が０．１重量部未満では、十分な接着性の改善効果が得られず、６０重量部を超えると導通信頼性が悪化する。
【００３４】
メラミン系樹脂としては、例えば、メラミン樹脂、イソブチル化メラミン樹脂、ｎ−ブチル化メラミン樹脂等のブチル化メラミン樹脂、メチル化メラミン樹脂等の１種又は２種以上が挙げられる。このようなメラミン系樹脂は、前記ベース樹脂１００重量部に対して０．１〜２００重量部、特に０．５〜１００重量部配合するのが好ましい。このメラミン系樹脂の配合量が０．１重量部未満では、十分な接着性の改善効果が得られず、２００重量部を超えると導通信頼性が悪化する。
【００３５】
このように、フィルムを構成する樹脂組成物にリン酸メタクリレートとメラミン系樹脂とを配合することにより、ドライバＩＣチップやフレキシブルプリント配線基板（ＦＰＣ）との接着性が向上する。即ち、異方性導電フィルムが、チップの母体であるシリコン、ピンのＡｕ、ＦＰＣの構成材であるＰＩ（ポリイミド）やＰＥＴ、透明導電膜であるＩＺＯ、ＩＴＯと強固に接着するようになる。
【００３６】
本発明においては、異方性導電フィルムの物性（機械的強度、接着性、光学的特性、耐熱性、耐湿性、耐候性、架橋速度等）の改良や調節のため、フィルムを構成する樹脂組成物にアクリロキシ基、メタクリロキシ基又はエポキシ基を有する反応性化合物（モノマー）を配合してもよい。この反応性化合物としては、アクリル酸又はメタクリル酸誘導体、例えばそのエステル及びアミドが最も一般的であり、エステル残基としてはメチル、エチル、ドデシル、ステアリル、ラウリルのようなアルキル基のほかに、シクロヘキシル基、テトラヒドロフルフリル基、アミノエチル基、２−ヒドロキシエチル基、３−ヒドロキシプロピル基、３−クロロ−２−ヒドロキシプロピル基等が挙げられる。また、エチレングリコール、トリエチレングリコール、ポリプロピレングリコール、ポリエチレングリコール、トリメチロールプロパン、ペンタエリスリトール等の多官能アルコールとのエステルも同様に用いられる。アミドとしては、ダイアセトンアクリルアミドが代表的である。多官能架橋助剤としては、トリメチロールプロパン、ペンタエリスリトール、グリセリン等のアクリル酸又はメタクリル酸エステル等が挙げられる。また、エポキシ基含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（ＥＯ）５グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテル等が挙げられる。また、エポキシ基を含有するポリマーをアロイ化することによって同様の効果を得ることができる。
【００３７】
これらの反応性化合物は１種又は２種以上の混合物として、前記ベース樹脂１００重量部に対し、通常０．５〜８０重量部、好ましくは０．５〜７０重量部添加して用いられる。この配合量が８０重量部を超えると樹脂フィルムの調製時の作業性や成膜性を低下させることがある。
【００３８】
また、本発明においては、樹脂組成物を光硬化性とするために、光によってラジカルを発生する光増感剤を配合するが、この光増感剤（光重合開始剤）としては、ラジカル光重合開始剤が好適に用いられる。ラジカル光重合開始剤のうち、水素引き抜き型開始剤としてベンゾフェノン、ｏ−ベンゾイル安息香酸メチル、４−ベンゾイル−４’−メチルジフェニルサルファイド、イソプロピルチオキサントン、ジエチルチオキサントン、４−（ジエチルアミノ）安息香酸エチル等が使用可能である。また、ラジカル光重合開始剤のうち、分子内開裂型開始剤としてベンゾインエーテル、ベンゾイルプロピルエーテル、ベンジルジメチルケタール、α―ヒドロキシアルキルフェノン型として、２−ヒドロキシ−２−メチル−１−フェニルプロパン−１−オン、１−ヒドロキシシクロヘキシルフェニルケトン、アルキルフェニルグリオキシレート、ジエトキシアセトフェノンが、また、α―アミノアルキルフェノン型として、２−メチル−１−[４−（メチルチオ）フェニル]−２−モルフォリノプロパノン−１、２−ベンジル−２−ジメチルアミノ−１−（４−モルフォリノフェニル）ブタノン−１が、またアシルフォスフィンオキサイド等が用いられる。これらの光増感剤は１種を単独で用いても２種以上を併用しても良い。
【００３９】
このような光増感剤はベース樹脂１００重量部に対して好ましくは０．１〜１０重量部配合される。
【００４０】
フィルムを構成する樹脂組成物には、接着促進剤としてシランカップリング剤を添加してもよい。
【００４１】
また、この樹脂組成物には、加工性や貼り合わせ性等の向上の目的で炭化水素樹脂を添加してもよい。この場合、添加される炭化水素樹脂は天然樹脂系、合成樹脂系のいずれでもよい。天然樹脂系では、ロジン、ロジン誘導体、テルペン系樹脂が好適に用いられる。ロジンではガム系樹脂、トール油系樹脂、ウッド系樹脂を用いることができる。ロジン誘導体としてはロジンをそれぞれ水素化、不均一化、重合、エステル化、金属塩化したものを用いることができる。テルペン系樹脂ではα−ピネン、β−ピネン等のテルペン系樹脂の他、テルペンフェノール樹脂を用いることができる。また、その他の天然樹脂としてダンマル、コバル、シェラックを用いてもよい。一方、合成樹脂系では石油系樹脂、フェノール系樹脂、キシレン系樹脂が好適に用いられる。石油系樹脂では脂肪族系石油樹脂、芳香族系石油樹脂、脂環族系石油樹脂、共重合系石油樹脂、水素化石油樹脂、純モノマー系石油樹脂、クマロンインデン樹脂を用いることができる。フェノール系樹脂ではアルキルフェノール樹脂、変性フェノール樹脂を用いることができる。キシレン系樹脂ではキシレン樹脂、変性キシレン樹脂を用いることができる。
【００４２】
以上の添加剤のほか、この樹脂組成物には、老化防止剤、紫外線吸収剤、染料、加工助剤等を本発明の目的に支障をきたさない範囲で用いてもよい。
【００４３】
本発明で用いる異方性導電フィルムは、４０〜２００℃特に１００℃程度で軟化して良好な流動性が得られるように前記ベース樹脂を適宜選択使用することが望ましい。
【００４４】
このような流動性を有していると、ドライバＩＣチップとフレキシブルプリント配線基板との間に気泡が発生することが防止される。
【００４５】
異方性導電膜を光硬化させる場合、光源としては紫外〜可視領域に発光するものが好適であり、例えば超高圧、高圧、低圧水銀灯、ケミカルランプ、キセノンランプ、ハロゲンランプ、マーキュリーハロゲンランプ、カーボンアーク灯、白熱灯、レーザー光等が挙げられる。照射時間は、ランプの種類、光源の強さによって一概には決められないが、数十秒〜数十分程度である。ＦＰＣが透光性を有している場合、ＦＰＣを通して異方性導電膜に光を照射してもよい。もちろん、光は接続部位に対し直接に照射してもよい。
【００４６】
また、硬化促進のために、予め積層体を４０〜１２０℃に加温し、これに紫外線を照射しても良い。
【００４７】
この接着時には、接着方向に１〜４ＭＰａ特に２〜３ＭＰａ程度の圧力を加えるのが好ましい。この接続時に超音波振動を加えるが、そのためには、前記図１〜３のように超音波ホーンを用いればよい。
【実施例】
【００４８】
以下、実施例及び比較例を挙げて本発明をより具体的に説明するが、本発明はその要旨を超えない限り、以下の実施例に限定されるものではない。
【００４９】
実施例１〜４、比較例１，２
テレフタル酸骨格を有するポリエステル不飽和化合物（ユニチカ株式会社製飽和共重合化合物「エリーテルＵＥ３６００」の解重合物のメタクリロキシ基導入化合物）１００重量部に対して、表１に示す成分を表１に示す量で混合し、これをバーコーターによりセパレーターであるポリテレフタル酸エチレン上に塗布し、幅５ｍｍ、厚さ３０μｍのフィルムを成膜した。
【００５０】
このフィルムを、ポリイミド樹脂基板にＡｕ端子を形成した基板と、ＰＥＴ樹脂基板にＳｉＯｘ膜を介して金箔をパターニングした基板との接着用として、セパレーターを剥離してモニターで位置決めをし、１００℃に加温しながら３ＭＰａにて加圧すると共に、超音波ホーンを用いて超音波振動を加えながらハロゲンランプで３０秒間照射を行った。
【００５１】
得られたサンプルについて、引張試験機による９０°剥離試験（５０ｍｍ／ｍｉｎ）により接着力を測定すると共に、デジタルマルチメーターにより厚み方向の導通抵抗を測定した。さらに、導電粒子とＦＰＣ配線との界面の共晶の有無を走査型電子顕微鏡によって断面観察した。また、６０℃×９０％ＲＨ×６００Ｈｒの温熱耐久負荷をかけた後の特性評価も行った。これらの結果を表１に示した。
【００５２】
【表１】
2010118612.tif 000003
【００５３】
表１より本発明によると本発明例は著しく接着性及び導電性に優れることがわかる。
【図面の簡単な説明】
【００５４】
【図１】従来例を示す断面図である。
【図２】従来例を示す断面図である。
【図３】従来例を示す断面図である。
【図４】従来例を示す断面図である。
【符号の説明】
【００５５】
１１  第１の端子
１２  第２の端子
３０  異方性導電膜
３２  導電性粒子
５０  超音波ホーン
【図１】
2010118612.tif 000004
【図２】
2010118612.tif 000005
【図３】
2010118612.tif 000006
【図４】
2010118612.tif 000007